본 발명은 열전 소자 및 그의 제조방법을 개시한다. 그의 방법은, 기판 상에 나노 와이어들을 형성하는 단계와, 상기 나노 와이어들 상에 장벽 층을 형성하는 단계와, 상기 장벽 층 상에 벌크 층을 형성하는 단계와, 상기 기판의 아래에 하부 전극과, 상기 벌크 층의 위에 상부 전극을 형성하는 단계를 포함한다.
주어진 문장을 읽고 간략하게 요약해주세요.

문장: 
[ 발명의 명칭 ]
열전 소자 및 그의 제조방법thermoelectric device and manufacturing method of the same
[ 기술분야 ]
본 발명은 전기 소자 및 그의 제조방법에 관한 것으로서, 보다 구체적으로 열전 소자 및 그의 제조방법에 관한 것이다.
[ 배경기술 ]
최근, 청정 에너지에 대한 관심이 높아짐에 따라 열전 소자에 대한 연구가 활발히 이루어지고 있다. 열전소자는 열에너지를 전기에너지로 바꾸거나, 또는 반대로 전기에너지를 인가하여 온도 차이를 발생시킬 수 있다.열전소자의 열전효율을 가늠하는 지표로는 ZT 값(Thermoelectric figure of merit value)이 사용된다. ZT 값은 지벡계수(Seebeck coefficient)의 제곱과 전기전도도(Electric conductivity)에 비례하고, 열전전도도(Thermal conductivity)에 반비례한다. ZT 값은 해당 물질마다 고유한 특성으로 결정될 수 있다. 예를 들어, 금속의 경우 지벡 계수 값이 수 uV/K 수준으로 매우 낮게 나타난다. 전기전도도와 열전전도도는 비데만-프란쯔 법칙(Wiedemann-Franz law)에 의해 비례 관계에 있다. 이는 금속의 경우 열전달이 대부분 전자나 홀에 의한 자유전하에 의하여 일어난다는 것을 의미한다. 따라서, 금속의 경우, 열전소자에서 필수적으로 요구하는 낮은 열전전도도 구현이 매우 난이할 수 있다. 또한 금속을 이용한 ZT 값 향상은 사실상 거의 불가능하다. 그러나, 반도체의 경우, 전하 농도가 자유로이 조절 가능하므로, 자유전하에 의한 열전달이 적절히 제어될 수 있다. 반도체에서 열전달의 주요 매개 인자가 격자이며, 격자 진동을 양자화하여 파동으로 기술하는 것이 바로 포논(Phonon)이다. 따라서 반도체 내의 자유 전하의 농도를 적절히 조절하여 이에 의한 열전달을 최소화하고 포논의 전파를 억제하면 열전전도도를 급격히 감소시킬 수 있다.한편, 상용화된 열전소자용 물질로는 상온에서 Bi2Te3가, 고온에서는 SiGe이 적용되고 있다. Bi2Te3의 ZT 값은 상온에서 0.7, 120 oC에서 최대값 0.9를 가질 수 있고. SiGe의 ZT 값은 상온에서 약 0.1, 900 oC 에서 최대값 0.9를 가질 수 있다.반도체 산업의 기본 소재인 실리콘을 기반으로 한 열전소자의 연구가 관심을 받고 있다. 실리콘은 열전전도도가 150W/m·K로 매우 높아, ZT 값이 0.01의 값을 가지므로 열전소자로서의 활용이 어려운 것으로 인식되어 왔으나, 최근 들어 CVD(Chemical Vapor Deposition)로 성장된 실리콘 나노선(nanowire)의 경우에는 열전전도도를 0.01배 이하까지 줄일 수 있으며, 이에 따라서 ZT 값이 1에 근접하는 것으로 보고되고 있다 
[ 발명의 개요 ]

[ 해결하려는 과제 ]
본 발명이 이루고자 하는 과제는 전기전도도를 높이고 열전전도도를 감소시킬 수 있는 열전 소자 및 그의 제조방법을 제공하는 데 있다. 본 발명의 다른 과제는 나노와이어들의 쓰러짐을 방지할 수 있는 열전 소자 및 그의 제조방법을 제공하는 데 있다.
[ 과제의 해결 수단 ]
본 발명의 실시 예에 따른 열전 소자의 제조방법은, 기판 상에 나노 와이어들을 형성하는 단계; 상기 나노 와이어들 상에 장벽 층을 형성하는 단계; 상기 장벽 층 상에 벌크 층을 형성하는 단계; 및 상기 기판의 아래에 하부 전극과, 상기 벌크 층의 위에 상부 전극을 형성하는 단계를 포함한다. 여기서, 상기 나노 와이어들의 형성 단계는: 상기 기판에 평탄한 바닥을 갖는 트렌치들을 형성하는 단계; 상기 트렌치들 내에 시드들을 형성하는 단계, 상기 시드들은 상기 평탄한 바닥의 전면에 형성되되; 상기 트렌치들 내에 상기 나노 와이어들을 성장하는 단계, 상기 나노와이어들의 각각은 상기 트렌치들 각각의 측벽에 접하되; 및 습식 식각 공정을 이용하여 상기 나노 와이어들 상의 상기 시드들을 제거하는 단계를 포함하고, 상기 나노 와이어들은 상기 습식식각 공정에서의 식각 용액으로부터의 쓰러짐 없이 상기 측벽에 의해 지지될 수 있다. 삭제삭제본 발명의 일 실시 예에 따르면, 상기 나노 와이어들을 형성하는 단계는, 상기 트렌치들 내의 상기 시드들을 열처리하여 상기 트렌치들의 바닥으로 상기 시드들을 모으는 단계를 더 포함할 수 있다.본 발명의 다른 실시 예에 따르면, 상기 시드들을 형성하는 단계는, 상기 트렌치들의 내부와 상기 기판 상에 시드 금속을 증착하는 단계; 및 상기 시드 금속을 패터닝하여 상기 트렌치들 내부에 상기 시드들을 제공하는 단계를 포함할 수 있다.본 발명의 일 실시 예에 따르면, 상기 시드들을 형성하는 단계는, 상기 트렌치들 내부와 상기 기판 상에 시드 금속을 증착하는 단계; 및 상기 시드 금속을 화학적 기계적 연마하는 단계를 더 포함할 수 있다.본 발명의 다른 실시 예에 따르면, 상기 나노 와이어들은 상기 트렌치들의 크기와 동일한 선폭 또는 두께로 형성될 수 있다.삭제삭제본 발명의 일 실시 예에 따르면, 상기 나노 와이어들 사이에 고분자 층을 형성하는 단계를 더 포함할 수 있다. 본 발명의 다른 실시 예에 따른 열전 소자의 제조방법은, 제 1 및 제 2 기판들 상에 제 1 및 제 2 나노 와이어들을 각각 형성하는 단계; 상기 제 1 및 제 2 나노 와이어들 상에 제 1 및 제 2 장벽 층들을 각각 형성하는 단계; 상기 제 1 및 제 2 장벽 층들 상에 제 1 및 제 2 장벽 층들을 각각 형성하는 단계; 상기 제 1 및 제 2 장벽 층들 상에 제 1 및 제 2 벌크 층들을 각각 형성하는 단계; 상기 제 1 및 제 2 기판 아래에 제 1 및 제 2 하부 전극들을 각각 형성하고, 상기 제 1 및 제 2 벌크 층 상에 제 1 및 제 2 상부 전극들을 형성하는 단계; 및 상기 제 1 및 제 2 하부 전극들 아래에 제 1 및 제 2 냉각 패드들을 각각 형성하고, 상기 제 1 및 제 2 상부 전극들 상에 히터 패드를 형성하는 단계를 포함한다. 여기서, 상기 제 1 및 제 2 나노 와이어들을 형성하는 단계는: 상기 제 1 및 제 2 기판들에 제 1 및 제 2 평탄한 바닥들을 갖는 제 1 및 제 2 트렌치들을 형성하는 단계; 상기 제 1 및 제 2 트렌치들 내에 제 1 및 제 2 시드들을 형성하는 단계, 상기 제 1 및 제 2 시드들은 상기 제 1 및 제 2 평탄한 바닥들의 전면에 형성되되; 상기 제 1 및 제 2 트렌치들 내에 상기 제 1 및 제 2 나노 와이어들을 성장하는 단계, 상기 제 1 및 제 2 나노 와이어들의 각각은 상기 제 1 및 제 2 트렌치들 각각의 측벽에 접하되; 및 습식 식각 공정을 이용하여 상기 제 1 및 제 2 시드들을 제거하는 단계를 포함하고, 상기 제 1 및 제 2 나노 와이어들은 상기 습식 식각 공정에서의 습식 용액으로부터의 쓰러짐 없이 상기 측벽에 의해 지지될 수 있다.본 발명의 일 실시 예에 따르면, 상기 제 1 기판, 상기 제 1 나노 와이어, 및 상기 제 1 벌크 층들은 제 1 도전성 불순물로 도핑되고, 상기 제 2 기판, 상기 제 2 나노 와이어, 및 상기 제 2 벌크 층들은 상기 제 1 도전성 불순물과 다른 도전성을 갖는 제 2 도전성 불순물로 도핑될 수 있다.본 발명의 다른 실시 예에 따르면, 상기 히터 패드는 상기 제 1 및 제 2 상부 전극들을 공통으로 연결할 수 있다.삭제삭제삭제삭제삭제삭제삭제
[ 발명의 효과 ]
상술한 바와 같이, 본 발명의 실시 예들에 따른 열전 소자의 제조방법은 제 1 및 제 2 기판들 상에 제 1 및 제 2 나노 와이어들, 제 1 및 제 2 장벽 층들, 제 1 및 제 2 벌크 층들을 적층하는 것을 포함할 수 있다. 제 1 및 제 2 장벽 층들은 제 1 및 제 2 나노 와이어들과 제 1 및 제 2 벌크 층들 사이의 전기전도도를 높이고, 열전전도도를 감소시킬 수 있다. 제 1 및 제 2 기판들은 제 1 및 제 2 나노 와이어들이 삽입되는 제 1 및 제 2 트렌치들을 각각 가질 수 있다. 제 1 및 제 2 트렌치들은 제 1 및 제 2 나노 와이어들의 쓰러짐을 방지할 수 있다.
[ 도면의 간단한 설명 ]
도 1 내지 도 15는 본 발명의 제 1 실시 예에 따른 열전 소자를 나타내는 공정 단면도들이다.도 16 내지 도 32는 본 발명의 제 2 실시 예에 따른 열전 소자의 제조방법을 나타내는 공정 단면도들이다.
[ 발명을 실시하기 위한 구체적인 내용 ]
이하, 첨부된 도면들을 참조하여 본 발명의 바람직한 실시예를 상세히 설명하기로 한다. 본 발명의 이점 및 특징, 그리고 그것들을 달성하는 방법은 첨부되는 도면들과 함께 상세하게 후술되어 있는 실시예를 참조하면 명확해질 것이다. 그러나 본 발명은 여기서 설명되는 실시예에 한정되는 것이 아니라 서로 다른 형태로 구체화될 수도 있다. 오히려, 여기서 소개되는 실시예는 개시된 내용이 철저하고 완전해질 수 있도록 그리고 당업자에게 본 발명의 사상이 충분히 전달될 수 있도록 하기 위해 제공되는 것이며, 본 발명은 청구항의 범주에 의해 정의될 뿐이다. 명세서 전문에 걸쳐 동일 참조 부호는 동일 구성 요소를 지칭한다.본 명세서에서 사용된 용어는 실시예들을 설명하기 위한 것이며 본 발명을 제한하고자 하는 것은 아니다. 본 명세서에서, 단수형은 문구에서 특별히 언급하지 않는 한 복수형도 포함한다. 명세서에서 사용되는 포함한다(comprises) 및/또는 포함하는(comprising)은 언급된 구성요소, 단계, 동작 및/또는 소자는 하나 이상의 다른 구성요소, 단계, 동작 및/또는 소자의 존재 또는 추가를 배제하지 않는다. 또한, 바람직한 실시예에 따른 것이기 때문에, 설명의 순서에 따라 제시되는 참조 부호는 그 순서에 반드시 한정되지는 않는다. (제 1 실시 예)도 1 내지 도 15는 본 발명의 제 1 실시 예에 따른 열전 소자를 나타내는 공정 단면도들이다.도 1 및 도 2를 참조하면, 제 1 및 제 2 기판들(10, 20) 상에 제 1 및 제 2 시드들(11, 21)을 각각 형성한다. 제 1 및 제 2 기판들(10, 20)은 결정 실리콘을 포함할 수 있다. 제 1 및 제 2 기판들(10, 20)은 제 1 및 제 2 도전성 불순물로 각각 도핑될 수 있다. 예컨대, 제 1 도전성 불순물은 보론, 갈륨, 또는 인듐과 같은 P형 도펀트를 포함할 수 있다. 제 2 도전성 불순물은 아세닉, 인, 나이트라이드, 또는 안티모늄과 같은 N형 도펀트를 포함할 수 있다. 제 1 기판(10)은 P형 실리콘 기판을 포함하고, 제 2 기판(20)은 N형 실리콘 기판을 포함할 수 있다. 제 1 및 제 2 시드들(11, 21) 각각은 금(Au)를 포함할 수 있다. 도 3 및 도 4를 참조하면, 제 1 및 제 2 기판들(10, 20) 상에 제 1 및 제 2 나노 와이어들(12, 22)을 각각 형성한다. 제 1 및 제 2 나노 와이어들(12, 22)의 형성 단계는 제 1 및 제 2 시드들(11, 21)을 사용한 나노 와이어 성장 방법을 포함할 수 있다. 나노 와이어 성장 방법은 유기금속증착방법(MetalOrganic Vapapor phase epitaxy method: MOCVD)을 포함할 수 있다. 제 1 및 제 2 나노 와이어들(12, 22)은 제 1 및 제 2 시드들(11, 21) 아래의 제 1 및 제 2 기판들(10, 20)로부터 수직으로 형성될 수 있다. 제 1 및 제 2 나노 와이어들(12, 22)은 실리콘 나노와이어들을 포함할 수 있다. 제 1 및 제 2 나노 와이어들(12, 22)은 제 1 및 제 2 도전성 불순물로 각각 도핑될 수 있다. 제 1 나노 와이어들(12) 각각은 P형 실리콘 나노와이어를 포함할 수 있다. 제 2 나노 와이어들(22) 각각은 N형 실리콘 나노 와이어를 포함할 수 있다.도 5 및 도 6을 참조하면, 제 1 및 제 2 나노 와이어들(12, 22) 상의 제 1 및 제 2 시드들(11, 21)을 제거한다. 제 1 및 제 2 시드들(11, 21)의 제거 단계는 습식식각방법을 포함할 수 있다. 습식식각방법에 사용된 식각 용액은 제 1 및 제 2 나노 와이어들(12, 22)과, 제 1 및 제 2 시드들(11, 21)에 대해 식각 선택비를 가질 수 있다. 예를 들어, 식각 용액은 황산, 질산, 인산, 또는 염산과 같은 산성 용액을 포함할 수 있다.도 7 및 도 8을 참조하면, 제 1 및 제 2 나노 와이어들(12, 22) 사이에 제 1 및 제 2 고분자 층들(13, 23)을 각각 충진한다. 제 1 및 제 2 고분자 층들(13, 23)은 제 1 및 제 2 나노 와이어들(12, 22)을 고정할 수 있다. 예를 들어, 제 1 및 제 2 고분자 층들(13, 23) 각각은 폴리 이미드(polyimide)를 포함할 수 있다.도 9 및 도 10을 참조하면, 제 1 및 제 2 나노 와이어들(12, 22)과, 제 1 및 제 2 고분자 층들(13, 23) 상에 제 1 및 제 2 장벽 층들(14, 24)을 각각 형성한다. 예를 들어, 제 1 장벽 층(14)은 마그네슘(Mg), 백금(Pt), 이터륨(Yb), 니켈(Ni), 코발트(Co), 또는 티타늄(Ti)과 같은 희귀 금속을 포함할 수 있다. 제 2 장벽 층(24)은 어븀(Er), 유로피움(Eu), 또는 사마륨(Sm)과 같은 희토류 금속을 포함할 수 있다. 희귀 금속과 희토류 금속은 자연 계에서 존재하는 물질 중 거의 최상의 지벡 계수를 가질 수 있다. 제 1 및 제 2 장벽 층들(14, 24)의 형성 단계는, 희귀 금속 또는 희토류 금속의 증착 공정과, 열처리 공정을 포함할 수 있다. 예를 들어, 증착 공정은 스퍼터링 공정을 포함할 수 있다. 희귀 금속 또는 희토류 금속은 약 30nm 이하의 두께로 형성될 수 있다. 열처리 공정은 희귀 금속 또는 희토류 금속을 약 600도 이상으로 가열하는 공정이다. 제 1 장벽 층(14)은 백금을 포함하며, 제 2 장벽 층(24)은 어븀을 포함할 수 있다. 여기서, 백금은 열전 소자의 지벡 계수를 최대화할 수 있다. 또한 제 1 및 제 2 장벽 층들(14, 24)은 제 1 및 제 2 기판들(10, 20)과 동일한 두께를 가질 수 있다. 따라서, 제 1 및 제 2 장벽 층들(14, 24)은 열전 소자의 열전전도도를 억제할 수 있다.또한, 제 1 및 제 2 나노 와이어들(12, 22)과 제 1 및 제 2 장벽 층들(14, 24)은 오믹 콘택을 가질 수 있다. 제 1 및 제 2 장벽 층들(14, 24)과 제 1 및 제 2 나노 와이어들(12, 22) 사이의 저항은 일정할 수 있다. 도 11 및 도 12를 참조하면, 제 1 및 제 2 장벽 층들(14, 24) 상에 제 1 및 제 2 벌크 층들(15, 25)을 각각 형성한다. 제 1 및 제 2 벌크 층들(15, 25)은 결정 실리콘의 제 1 및 제 2 상부 기판일 수 있다. 또한, 제 1 및 제 2 벌크 층들(15, 25)은 화학기상증착방법으로 형성된 폴리 실리콘을 포함할 수 있다. 제 1 및 제 2 벌크 층들(15, 25)은 제 1 및 제 2 도전성 불순물로 각각 도핑될 수 있다. 제 1 벌크 층(15)은 제 1 기판(10) 및 제 1 나노 와이어들(13)과 동일한 도전형을 가질 수 있다. 마찬가지로, 제 2 벌크 층(25)은 제 2 기판(20) 및 제 2 나노 와이어들(23)과 동일한 도전형을 가질 수 있다. 제 1 및 제 2 장벽 층들(14, 24)과 제 1 및 제 2 벌크 층들(15, 25)은 오믹 콘택을 가질 수 있다. 제 1 및 제 2 장벽 층들(14, 24)과 제 1 및 제 2 벌크 층들(15, 25) 사이에 인가되는 전원전압에 비례하여 전류가 증가될 수 있다. 제 1 및 제 2 장벽 층들(14, 24)과 제 1 및 제 2 벌크 층들(15, 25) 사이의 저항은 일정할 수 있다. 따라서, 제 1 및 제 2 장벽 층들(14, 24)은 제 1 및 제 2 나노 와이어들(12, 22)과 제 1 및 제 2 벌크 층들(15, 25)의 전기 전도도를 증가될 수 있다. 도 13 및 도 14를 참조하면, 제 1 및 제 2 기판들(10, 20)의 아래에 제 1 및 제 2 하부 전극들(16, 26)을 각각 형성하고, 제 1 및 제 2 벌크 층들(15, 25) 위에 제 1 및 제 2 상부 전극들(17, 27)을 각각 형성한다. 제 1 및 제 2 하부 전극들(16, 26)과, 제 1 및 제 2 상부 전극들(17, 27)은 금속 증착 공정, 포토리소그래피 공정, 및 식각 공정으로 형성될 수 있다. 제 1 및 제 2 하부 전극들(16, 26)과, 제 1 및 제 2 상부 전극들(17, 27)은 알루미늄(Al), 구리(Cu), 텅스텐(W), 티타늄(Ti), 은(Ag), 금(Au), 백금(Pt), 니켈(Ni), 탄소(C), 몰르브덴(Mo), 탄탈륨(Ta), 이리듐(Ir), 루테늄(Ru), 아연(Zn), 주석(Sn) 및 인듐(In) 중 적어도 하나의 금속을 포함할 수 있다.도시되지는 않았지만, 제 1 및 제 2 기판들(10, 20)은 소잉(sawing)되어 개별 소자들로 분리될 수 있다. 제 1 및 제 2 기판들(10, 20)의 소잉 크기는 1.5 x 1.5 mm2 이하일 수 있다.도 15를 참조하면, 제 1 및 제 2 하부 전극들(16, 26) 아래에 제 1 및 제 2 냉각 패드들(18, 28)을 각각 형성하고, 제 1 및 제 2 상부 전극들(17, 27)위에 히터 패드(30)를 형성한다. 제 1 및 제 2 냉각 패드들(18, 28)은 제 1 및 제 2 하부 전극들(16, 26)에 도전성이 우수한 금속으로 본딩될 수 있다. 제 1 및 제 2 냉각 패드들(18, 28)은 히터 패드(30)보다 낮은 온도에 배치될 냉각부일 수 있다. 히터 패드(30)는 제 1 및 제 2 상부 전극들(17, 27)에 도전성이 우수한 금속으로 본딩될 수 있다. 히터 패드(30)는 제 1 및 제 2 냉각 패드들(18, 28)보다 높은 온도에 배치될 히터부일 수 있다. 도시되지는 않았지만, 본 발명의 실리콘기반 3차원 열전소자 어레이는 모듈과의 연결을 위한 금속 패드를 포함해야 한다. 3차원 열전소자의 패키지 가능 전극 증착 제작은 모듈화를 위하여 최종적으로 bonding이 가능한 물질이 증착 되어야 하며 충분히 두꺼운 두께를 가지고 있어야 한다. 본 발명의 실리콘기반 3차원 열전소자 어레이의 패드는, Wire bonding이 용이한 금속과, 충분히 두꺼운 두께를 가지고 있어야 하고, 3차원 열전소자 어레이의 패드들 사이의 간격은, Wire bonding이 용이하도록 충분이 떨어져 있어야 한다 또한, 3차원 열전소자를 이용하여 제작된 3차원 열전모듈의 입력전극은, 열전소자와의 Wire bonding이 가능하도록 위치와 모양, 재질이 설계되어야 한다.(제 2 실시 예)도 16 내지 도 32는 본 발명의 제 2 실시 예에 따른 열전 소자의 제조방법을 나타내는 공정 단면도들이다. 도 16 및 도 17을 참조하면, 제 1 및 제 2 기판들(10, 20) 상에 제 1 및 제 2 트렌치들(19, 29)을 각각 형성한다. 제 1 및 제 2 트렌치들(19, 29)은 포토리소그래피 공정 및 식각 공정에 의해 형성될 수 있다. 도 18 및 도 19를 참조하면, 제 1 및 제 2 트렌치들(19, 29) 내에 제 1 및 제 2 시드들(11, 21)을 각각 형성한다. 제 1 및 제 2 시드들(11, 21) 각각은 금(Au)을 포함할 수 있다. 본 발명의 일 예에 따르면, 제 1 및 제 2 시드들(11, 21)은 제 1 및 제 2 트렌치들(19, 29)의 깊이보다 작은 두께를 각각 가질 수 있다. 제 1 및 제 2 시드들(11, 21)은 금속 증착 공정, 포토리소그래피 공정 및 식각 공정에 의해 형성될 수 있다. 또한, 제 1 및 제 2 시드들(11, 21)은 인쇄 공정 또는 적하 방법에 의해 형성될 수 있다. 이후, 제 1 및 제 2 시드들(11, 21)은 열처리 공정에 의해 제 1 및 제 2 트렌치들(19, 29)의 바닥에 집중될 수 있다.본 발명의 다른 예에 따르면, 제 1 및 제 2 시드들(11, 21)은 제 1 및 제 2 트렌치들(19, 29)의 깊이와 동일한 두께를 각각 가질 수 있다. 제 1 및 제 2 시드들(11, 21)의 형성 단계는, 제 1 및 제 2 트렌치들(19, 29)의 내부와 제 1 및 제 2 기판들(10, 20) 상에 시드 금속들(미도시)을 형성하는 금속 증착 공정과, 상기 시드 금속들을 평탄하게 연마하는 화학적 기계적 연마(CMP) 공정을 포함할 수 있다. 도 20 및 도 21을 참조하면, 제 1 및 제 2 트렌치들(19, 29)의 바닥에서부터 제 1 및 제 2 기판들(10, 20) 상부까지의 제 1 및 제 2 나노 와이어들(12, 22)을 각각 형성한다. 제 1 및 제 2 나노 와이어들(12, 22)은 제 1 및 제 2 시드들(11, 21) 아래의 제 1 및 제 2 트렌치들(19, 29)의 바닥으로부터 수직으로 형성될 수 있다. 제 1 및 제 2 나노 와이어들(12, 22)은 제 1 및 제 2 기판들(10, 20)의 상부로 돌출될 수 있다. 제 1 및 제 2 트렌치들(19, 29)은 상부까지의 제 1 및 제 2 나노 와이어들(12, 22)의 성장 시에 그들의 쓰러짐을 방지할 수 있다. 제 1 및 제 2 트렌치들(19, 29)은 제 1 및 제 2 나노 와이어들(12, 22)의 선폭 또는 두께를 정의할 수 있다. 즉, 제 1 및 제 2 나노 와이어들(12, 22)은 제 1 및 제 2 트렌치들(19, 29)의 크기와 동일한 선폭 또는 두께로 형성될 수 있다. 도 22 및 도 23을 참조하면, 제 1 및 제 2 나노 와이어들(12, 22) 상의 제 1 및 제 2 시드들(11, 21)을 제거한다. 제 1 및 제 2 시드들(11, 21)의 제거 단계는 습식식각방법을 포함할 수 있다. 제 1 및 제 2 트렌치들(19, 29)은 제 1 및 제 2 시드들(11, 21)의 제거 시에 습식식각방법에서의 식각 용액으로부터 제 1 및 제 2 나노 와이어들(12, 22)의 쓰러짐을 방지할 수 있다. 제 1 및 제 2 나노 와이어들(12, 22)은 일정한 유속의 식각 용액에 노출될 수 있다. 제 1 및 제 2 나노 와이어들(12, 22)은 제 1 및 제 2 트렌치들(19, 29)에 의해 지지될 수 있다. 따라서, 본 발명의 제 2 실시 예에 따른 열전 소자의 제조방법은 생산수율을 향상시킬 수 있다.도 24 및 도 25를 참조하면, 제 1 및 제 2 나노 와이어들(12, 22) 사이의 제 1 및 제 2 기판들(10, 20) 상에 제 1 및 제 2 고분자 층들(13, 23)을 각각 형성한다. 제 1 및 제 2 고분자 층들(13, 23)은 제 1 및 제 2 나노 와이어들(12, 22)을 고정할 수 있다. 예를 들어, 제 1 및 제 2 고분자 층들(13, 23) 각각은 폴리 이미드(polyimide)를 포함할 수 있다.도 26 및 도 27을 참조하면, 제 1 및 제 2 나노 와이어들(12, 22)과, 제 1 및 제 2 고분자 층들(13, 23) 상에 제 1 및 제 2 장벽 층들(14, 24)을 각각 형성한다. 예를 들어, 제 1 장벽 층(14)은 마그네슘(Mg), 백금(Pt), 이터륨(Yb), 니켈(Ni), 코발트(Co), 또는 티타늄(Ti)과 같은 희귀 금속을 포함할 수 있다. 제 2 장벽 층(24)은 어븀(Er), 유로피움(Eu), 또는 사마륨(Sm)과 같은 희토류 금속을 포함할 수 있다.도 28 및 도 29를 참조하면, 제 1 및 제 2 장벽 층들(14, 24) 상에 제 1 및 제 2 벌크 층들(15, 25)을 각각 형성한다. 제 1 및 제 2 벌크 층들(15, 25)은 결정 실리콘의 제 1 및 제 2 상부 기판일 수 있다. 또한, 제 1 및 제 2 벌크 층들(15, 25)은 화학기상증착방법으로 형성된 폴리 실리콘을 포함할 수 있다. 제 1 및 제 2 벌크 층들(15, 25)은 제 1 및 제 2 도전성 불순물로 각각 도핑될 수 있다. 제 1 벌크 층(15)은 제 1 기판(10) 및 제 1 나노 와이어들(13)과 동일한 도전형을 가질 수 있다. 마찬가지로, 제 2 벌크 층(25)은 제 2 기판(20) 및 제 2 나노 와이어들(23)과 동일한 도전형을 가질 수 있다. 제 1 및 제 2 장벽 층들(14, 24)은 제 1 및 제 2 나노 와이어들(12, 22)과 제 1 및 제 2 벌크 층들(15, 25)의 전기 전도도를 증가시키고, 열전전도도는 억제시킬 수 있다.도 30 및 도 31을 참조하면, 제 1 및 제 2 기판들(10, 20)의 아래에 제 1 및 제 2 하부 전극들(16, 26)을 각각 형성하고, 제 1 및 제 2 벌크 층들(15, 25) 위에 제 1 및 제 2 상부 전극들(17, 27)을 각각 형성한다. 제 1 및 제 2 하부 전극들(16, 26)과, 제 1 및 제 2 상부 전극들(17, 27)은 증착 방법으로 형성될 수 있다. 제 1 및 제 2 하부 전극들(16, 26)과, 제 1 및 제 2 상부 전극들(17, 27)은 알루미늄(Al), 구리(Cu), 텅스텐(W), 티타늄(Ti), 은(Ag), 금(Au), 백금(Pt), 니켈(Ni), 탄소(C), 몰르브덴(Mo), 탄탈륨(Ta), 이리듐(Ir), 루테늄(Ru), 아연(Zn), 주석(Sn) 및 인듐(In) 중 적어도 하나의 금속을 포함할 수 있다.도 32를 참조하면, 제 1 및 제 2 하부 전극들(16, 26) 아래에 제 1 및 제 2 냉각 패드들(18, 28)을 각각 형성하고, 제 1 및 제 2 벌크 층들(15, 25) 위에 히터 패드(30)를 형성한다. 제 1 및 제 2 냉각 패드들(18, 28)은 제 1 및 제 2 하부 전극들(16, 26)에 도전성이 우수한 금속으로 본딩될 수 있다. 제 1 및 제 2 냉각 패드들(18, 28)은 히터 패드(30)보다 낮은 온도에 배치될 냉각부일 수 있다. 히터 패드(30)는 제 1 및 제 2 상부 전극들(17, 27)에 도전성이 우수한 금속으로 본딩될 수 있다. 히터 패드(30)는 제 1 및 제 2 냉각 패드들(18, 28)보다 높은 온도에 배치될 히터부일 수 있다.이상, 첨부된 도면들을 참조하여 본 발명의 실시예들을 설명하였지만, 본 발명이 속하는 기술분야에서 통상의 지식을 가진 자는 본 발명이 그 기술적 사상이나 필수적인 특징을 변경하지 않고서 다른 구체적인 형태로 실시될 수 있다는 것을 이해할 수 있을 것이다. 그러므로 이상에서 기술한 실시예들에는 모든 면에서 예시적인 것이며 한정적이 아닌 것으로 이해해야만 한다. 
[ 부호의 설명 ]
10, 20: 제 1 및 제 2 기판들11, 21: 제 1 및 제 2 시드들12, 22: 제 1 및 제 2 나노 와이어들13, 23: 제 1 및 제 2 고분자 층들14, 24: 제 1 및 제 2 장벽 층들15, 25: 제 1 및 제 2 벌크 층들16, 26: 제 1 및 제 2 하부 전극들17, 27: 제 1 및 제 2 상부 전극들18, 28: 제 1 및 제 2 냉각 패드들19, 29: 제 1 및 제 2 트렌치들30: 히터 패드